(57)【要約】【課題】、高い加工度を有し、かつ、樹脂層の剥離と破断のない２ピース缶体に好適なラミネート鋼板および２ピース缶体の製造方法、ならびに２ピースラミネート缶を提供する。【解決手段】図１に示す製造工程により製造され、下記式を満足する加工度の高い２ピース缶体用のラミネート鋼板。ラミネート鋼板を構成するポリエステル樹脂層は、テレフタル酸とエチレングリコールを重合主成分とし、イソフタル酸およびシクロヘキサンジメタノールの少なくとも１種以上を共重合成分として５ｍｏｌ％以上２０ｍｏｌ％以下含有する共重合体であり、かつ、結晶化温度が１２０〜１４０℃である。ｒ１≦ｒ、かつ、０.１≦ｒ１／Ｒ≦０.２５、かつ、１.５≦ｈ／（Ｒ−ｒ）≦４ただし、ｈ：２ピース缶の缶体高さ、ｒ：最大半径、ｒ１：最小半径、Ｒ：缶体と重量が等価となる成形前の円状ラミネート鋼板の半径【選択図】図１
2008105724.tif 000002
【特許請求の範囲】
【請求項１】
下記式を満たしてなる２ピース缶体用のラミネート鋼板であって、
前記ラミネート鋼板は、ポリエステル樹脂層を少なくとも片面に有し、
前記ポリエステル樹脂層は、テレフタル酸とエチレングリコールを重合主成分とし、イソフタル酸およびシクロヘキサンジメタノールの少なくとも１種以上を共重合成分として５ｍｏｌ％以上２０ｍｏｌ％以下含有する共重合体であり、かつ、結晶化温度が１２０〜１４０℃であることを特徴とする２ピース缶体用ラミネート鋼板。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
【請求項２】
前記ポリエステル樹脂層の面配向係数は０．０４以下であることを特徴とする請求項１に記載の２ピース缶体用ラミネート鋼板。
【請求項３】
請求項１または２に記載の２ピース缶体用ラミネート鋼板からなる円状板を多段成形し、下記式を満足するように成形体に加工することを特徴とする２ピース缶体の製造方法。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
【請求項４】
成形加工工程の途中段階で、１５０℃以上ポリエステル樹脂の融点以下の温度で熱処理を行うことを特徴とする請求項３に記載の２ピース缶体の製造方法。
ただし、前記ポリエステル樹脂とは、ラミネート鋼板において、ポリエステル樹脂層を構成するポリエステル樹脂を指す。
【請求項５】
前記熱処理は、下記式を満たす成形加工段階において行われることを特徴とする請求項４に記載の２ピース缶体の製造方法。
ｒ１≦ｒ、かつ０.２≦ｒ１／Ｒ≦０.５、かつ１.５≦ｈ／（Ｒ−ｒ）≦２．５
ただし、ｈ：２ピース缶の缶体高さ、ｒ：最大半径、ｒ１：最小半径、Ｒ：缶体と重量が等価となる成形前の円状ラミネート鋼板の半径
【請求項６】
前記熱処理は、複数回行われることを特徴とする請求項４または５に記載の２ピース缶体の製造方法。
【請求項７】
請求項３〜６のいずれかに記載の方法により製造された２ピースラミネート缶。
【発明の詳細な説明】
【技術分野】
【０００１】
本発明は、２ピース缶体用ラミネート鋼板および２ピース缶体の製造方法、ならびに２ピースラミネート缶に関し、詳しくはエアゾール缶等の高い加工度を有する２ピース缶の缶体用ラミネート鋼板および２ピース缶体の製造方法、ならびに２ピースラミネート缶に関するものである。
【背景技術】
【０００２】
金属製の缶には、大別して２ピース缶と３ピース缶がある。２ピース缶とは缶底と一体になった缶体と蓋の２つの部分で構成された缶である。３ピース缶とは缶胴、上蓋と底蓋の３つの部分で構成された缶である。２ピース缶の缶体は、シーム部（溶接部）が存在しないことで外観が美麗である反面、一般的に高い加工度が要求される。３ピース缶の缶胴はシーム部が存在することで、２ピース缶に比較すると、外観が劣るが、一般的に低い加工度で済む。この為、市場においては小容量で高級品には２ピース缶が多く使用され、大容量で低価格品には３ピース缶が多く使用される傾向がある。
【０００３】
２ピース缶のなかでも、エアゾール缶のように絞りの加工度が高く、缶の高さ方向の延伸度が大きい（以下、単に「加工度が高い」と略して言う場合もあり）２ピース缶の缶体用の金属素材としては、一般的に、高価で板厚の厚いアルミニウムが用いられており、安価で板厚の薄いぶりきやティンフリースチールなどの鋼板素材はほとんど用いられていない。その理由は、エアゾール２ピース缶は加工度が非常に高いため、鋼板では絞り加工やＤＩ加工などの高加工の適用が難しいのに対して、アルミニウムなどの軟質金属材料はインパクト成形法が適用できるからである。
このような状況下、安価で、薄くても強度の高いぶりきやティンフリースチールなどの鋼板素材を用いて、上記のような加工度が高い２ピース缶の缶体を製造することができれば、産業的な意義は非常に大きい。
【０００４】
ここで、加工度が低い一般的な２ピース缶については、樹脂ラミネート鋼板（以下、「ラミネート鋼板」と称す）を原料として絞り加工法やＤＩ加工法によって製造する技術が従来から知られている。
一般的に、このような加工度が低い２ピース缶の製造に原料として用いられるラミネート鋼板の被覆は、ポリエステルが主である。中でも、ポリエチレンテレフタレート、エチレンテレフタレート−イソフタレート共重合体、エチレンテレフタレート−ブチレンテレフタレート共重合体、飽和ポリエステルを主相としたアイオノマーコンパウンド材などが例示される。これらは、加工度が低い２ピース缶の製造方法に応じて設計されたものであり、その範囲では好適である。しかし、例えば、エアゾール用２ピース缶などのように、絞り加工後に加工度が高い縮径加工を行う場合の缶体の製造方法は検討されていない。
【０００５】
特許文献１〜３は、樹脂被覆金属板の絞り加工法やＤＩ加工方法を開示したものである。しかし、いずれの技術も、飲料缶や食缶などの加工度が低い缶体をターゲットとしたものである。
具体的には、低加工度の２ピース缶を製造するに際して、加工後に熱処理を施すことで加工によって生じた内部応力を緩和させたり、積極的に樹脂を配向させたりする技術が開示されている。
特許文献２と３は、樹脂層の剥離防止や加工後のバリア性を意図して、中間段階や最終段階で熱処理を施すことを開示している。すなわち、特許文献２では配向性熱可塑性樹脂を用いて、内部応力の緩和と配向結晶化促進の為の熱処理が提案されている。この熱処理法は、現在、飲料缶などで一般的に用いられる手法となっている。さらに、特許文献２には、熱処理は再絞り加工されたカップの形成の状態で行われ、被覆樹脂の結晶化度が十分に促進する融点−５℃以下が望ましいと記載されている。しかし、実施例の記載を見る限りではやはり加工度が低いものしか対象にしていないことがわかる。
また、特許文献３の実施例には、飽和ポリエステルとアイオノマーのコンパウンドで構成される樹脂を被覆層に設け、ＤＩ加工した例が開示されている。特許文献３は、絞り加工後に熱処理を施し、その後、ＤＩ加工、ネッキング加工およびフランジング加工を施す加工方法である。しかし、特許文献２と同様に、実施例の記載を見る限りではやはり加工度が低いものしか対象にしていないことがわかる。
【０００６】
特許文献４と５には、缶に成形した後に、主として樹脂の融点以上で缶を熱処理して内部応力を緩和する方法が記載されている。しかし、得られる缶体の加工度は、明細書本文や実施例の記載を見る限りではやはり低い。
【特許文献１】特公平７−１０６３９４号公報
【特許文献２】特許第２５２６７２５号公報
【特許文献３】特開２００４−１４８３２４号公報
【特許文献４】特公昭５９−３５３４４号公報
【特許文献５】特公昭６１−２２６２６号公報
【発明の開示】
【発明が解決しようとする課題】
【０００７】
すなわち、これまで、ラミネート鋼板を用いてエアゾール缶のような加工度が高い２ピース缶の缶体を製造する方法はどこにも開示されていない。
本発明者らが円状のラミネート鋼板を用いてＤＩ加工によって有底筒状に成形した後、その開口部近傍部分を縮径加工する加工度の高い２ピース缶の缶体製造を試みたところ、やはり、樹脂層の剥離と破断が生じてしまった。これらは高加工の成形に特有の問題であり、熱処理が問題の解消に有効であると思われた。しかし、従来の知見にあった成形後や成形前の熱処理でも問題の解消には十分ではなく、高加工度領域においては樹脂層の剥離が避けられなかった。このように、先行技術を単純に加工度の高い２ピース缶の缶体製造に適用しても樹脂層剥離の問題は解決できなかった。また、熱処理工程以降の工程で樹脂層の加工性が劣化する問題も新たに発生した。
【０００８】
本発明は、かかる事情に鑑みなされたもので、高い加工度を有し、かつ、樹脂層の剥離と破断のない２ピース缶の缶体の素材として好適なラミネート鋼板および２ピース缶体の製造方法、ならびに２ピースラミネート缶を提供することを目的とする。
【課題を解決するための手段】
【０００９】
加工度が高い２ピース缶の加工において、樹脂層に求められる重要な特性の一つは配向のし難さであると考えられる。周方向の縮み変形、及び缶高さ方向の伸び変形によって、樹脂は缶高さ方向に配向する傾向がある。本発明者らが検討した結果、このような加工度が高い２ピース缶を成形加工するに際しては、ポリエステル樹脂層の配向がコントロールされたフィルムがラミネートされた鋼板を使用することが上記課題に対して効果的で有望であることがわかった。
ここで、通常、フィルム樹脂の配向状態は熱分析測定により測定される結晶化温度のピークで評価される。しかし、結晶化温度のピークで評価しようとした場合、本発明では、ラミネート後に結晶化がほとんど無い状態の樹脂が使用されるため、特定の配向状態になっているかどうかを、通常、結晶性フィルムの評価に使用されるＸ線回折を用いて評価することはできない。また、面配向係数を用いて評価しようとしても、結晶部分に比べ非晶部分の配向による変化は小さいので、本発明の樹脂は十分評価できない。そこで、検討を進めた結果、熱分析の結晶化温度のピーク位置は配向状態と相関しており、その温度が高いほど配向が崩れ、低いほど配向は残っていることがわかった。
さらに、配向状態は、主にフィルム樹脂組成とラミネート時の原板温度で決定される。ゆえに、それらを適切な条件に規定することで最適なラミネート鋼板条件が得られ、エアゾール２ピース缶のような加工度が高い２ピース缶の場合でも、フィルム剥離やフィルム破れ等の発生が無く、また、加工後に熱処理を行った時の密着性の回復性にも優れ、缶としてのフィルム密着性に優れる傾向にあることがわかった。
【００１０】
本発明は、以上の知見に基づきなされたもので、その要旨は以下のとおりである。
［１］下記式を満たしてなる２ピース缶体用のラミネート鋼板であって、前記ラミネート鋼板は、ポリエステル樹脂層を少なくとも片面に有し、前記ポリエステル樹脂層は、テレフタル酸とエチレングリコールを重合主成分とし、イソフタル酸およびシクロヘキサンジメタノールの少なくとも１種以上を共重合成分として５ｍｏｌ％以上２０ｍｏｌ％以下含有する共重合体であり、かつ、結晶化温度が１２０〜１４０℃であることを特徴とする２ピース缶体用ラミネート鋼板。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
［２］前記［１］において、前記ポリエステル樹脂層の面配向係数は０．０４以下であることを特徴とする２ピース缶体用ラミネート鋼板。
［３］前記［１］または［２］に記載の２ピース缶体用ラミネート鋼板からなる円状板を多段成形し、下記式を満足するように成形体に加工することを特徴とする２ピース缶体の製造方法。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
［４］前記［３］において、成形加工工程の途中段階で、１５０℃以上ポリエステル樹脂の融点以下の温度で熱処理を行うことを特徴とする２ピース缶体の製造方法。
ただし、前記ポリエステル樹脂とは、ラミネート鋼板において、ポリエステル樹脂層を構成するポリエステル樹脂を指す。
［５］前記［４］において、前記熱処理は、下記式を満たす成形加工段階において行われることを特徴とする２ピース缶体の製造方法。
ｒ１≦ｒ、かつ０.２≦ｒ１／Ｒ≦０.５、かつ１.５≦ｈ／（Ｒ−ｒ）≦２．５
ただし、ｈ：２ピース缶の缶体高さ、ｒ：最大半径、ｒ１：最小半径、Ｒ：缶体と重量が等価となる成形前の円状ラミネート鋼板の半径
［６］前記［４］または［５］において、前記熱処理は、複数回行われることを特徴とする２ピース缶体の製造方法。
［７］前記［３］〜［６］のいずれかに記載の方法により製造された２ピースラミネート缶。
【発明の効果】
【００１１】
本発明のラミネート鋼板を素材として用いることで、高い加工度を有し、かつ、樹脂層の剥離と破断のない２ピース缶用の缶体が得られる。
【発明を実施するための最良の形態】
【００１２】
以下に、本発明をより詳細に説明する。
本発明では２ピース缶を対象とするが、中でも、エアゾール缶等の高い加工度を有する２ピース缶に対して、好適に使用される。そこで、まず、本発明が対象とする２ピース缶について説明する。
【００１３】
図１は、本発明の２ピース缶体の製造工程の一実施形態を示す図である。図１においては、樹脂ラミネート鋼板からなる円状ブランク１を絞り加工（ＤＩ加工を含む）で有底筒状の成形体に成形し、さらに前記の成形体の開口部近傍を縮径加工して、開口部付近が縮径された２ピース缶を製造する工程を示している。なお、本発明で言う「円状」とは、絞り加工、ＤＩ加工、縮径加工および／またはフランジ加工などが施せる形状であればよく、特に限定はしない。従って、缶体の成形加工に用いられる樹脂ラミネート鋼板は、円板状はもとより、例えば、ほぼ円板状、歪んだ円板状、あるいは楕円状のものまでも含むことができる。
【００１４】
図１において、１は成形加工前の円状ブランク（ブランクシート）、２は缶体のストレート壁部分（工程Ｄでは縮径加工されていないストレート壁部分）、３はドーム形状部、４はネック形状部で縮径加工されたストレート壁部分、５はテーパ形状部であり縮径加工後のテーパ壁部分である。
【００１５】
図１によれば、まず、円状ブランク１に１段または複数段の絞り加工（ＤＩ加工を含む）を行い、所定の缶径（半径ｒ；缶外面の半径）を有する有底筒状の成形体に成形する（工程Ａ）。次に成形体の底部を上方に凸状形状に成形してドーム形状部３を形成するドーム加工を行う（工程Ｂ）。さらに、成形体の開口側端部をトリム加工する（工程Ｃ）。次に成形体の開口側部分に１段または複数段の縮径加工を行い成形体の開口部側部分を所定の缶径（半径ｒ１；缶外面の半径）に縮径加工し、所望の最終成形体（２ピース缶体）を得る。なお、図１中、Ｒ０は成形加工前の円状ブランク１の半径（楕円の場合は長径と短径の平均値とする）であり、ｈ、ｒおよびｒ１は、各々、成形途中の段階の成形体または最終成形体の高さ、最大半径、最小半径であり、Ｒは最終成形体と重量が等価となる成形前の円状板の半径である。
また、Ｒ０は最終成形体から計算されるＲにトリミング量を加えたものであり、任意に決定されるものである。しかし、トリミングされる部分は屑であるから、工業的にはなるべく小さいことが望まれ、通常はＲの１０％以下で、多くても２０％以下である。すなわち、Ｒ０はＲの１〜１．１倍、最大で１〜１．２倍の範囲であることが多い。よって本発明の実施に当たっては、例えば、Ｒ＝Ｒ０／１．０５という値を使用して中間段階での熱処理を行うタイミングを知ることができる。また、複数の該缶体を製造する時は、試作品によって、Ｒを知ることもできる。
すなわち、本発明の２ピース缶の缶体の製造では、工程Ａでは最大半径ｒと最小半径ｒ１が同一、すなわちｒ＝ｒ１であり、工程Ｄではｒ＞ｒ１となる。
最終成形体と重量が等価となる成形前の円状板の半径Ｒは、最終成形体の測定重量に基づき決定される。すなわち、最終成形体の重量を測定し、この重量と同じ重量になる成形前のラミネート鋼板の円状板の寸法（半径）を計算により求め、これを最終成形体と重量が等価となる成形前の円状板の半径Ｒとする。缶体の製造工程の途中で缶端部がトリムされるが、最終成形体と重量が等価となる成形前の円状板の半径Ｒは、トリムの影響が排除されているので、より適切な加工度の評価が可能になる。
【００１６】
このように樹脂ラミネート鋼板の円状ブランクに絞り加工（ＤＩ加工を含む）、縮径加工を適用して作成される２ピース缶においては、樹脂層は、高さ方向に伸ばされ周方向に縮むこととなる。加工度が高い場合、樹脂の変形量が大きくなり、樹脂層の破断につながる。そこで、本発明では、まず、加工度の指標を設けることとし、加工度の指標として、縮み程度を表すパラメータｒ１／Ｒだけでなく、缶高さ方向の伸びと関連するパラメータｈ／（Ｒ−ｒ）を用いることとする。これは、加工度が高い２ピース缶体を成形加工するにおいては、加工度を表現するのに、絞り比に加えて、伸び量も加味する必要があるからである。即ち、縮みの程度と伸びの程度で加工度を規定することで、樹脂層の変形度合いを定量化することになる。樹脂層は高さ方向に、伸び周方向に縮むことで剥離しやすくなるので、縮みの程度に加えて、高さ方向の伸び量も重要な因子となる。
【００１７】
以上の結果を踏まえて、本発明では、最終的に製造される缶体（最終成形体）の加工度について、最終成形体の高さｈ、最大半径ｒ、最小半径ｒ１を、最終成形体と重量が等価となる成形前円状板の半径Ｒに対して、０．１≦ｒ１／Ｒ≦０．２５、かつ１．５≦ｈ／（Ｒ−ｒ）≦４を満足する範囲に規定することとする。
前述したように、本発明の目的は、ラミネート鋼板を用いて、従来技術では困難であった加工度が高い２ピース缶体を製造可能とすることである。従来技術では、ラミネート鋼板を用いて、縮みの程度を規定するパラメータｒ１／Ｒが０．２５以下を満足し、伸びの程度を規定するパラメータｈ／（Ｒ−ｒ）が１．５以上を同時に満足する加工度が高い２ピース缶体を製造することが困難であった。そのため、本発明では、対象とする２ピース缶体の加工度をｒ１／Ｒを０．２５以下、かつ、ｈ／（Ｒ−ｒ）を１．５以上とする。
一方、縮みの程度を規定するパラメータｒ１／Ｒが０．１以下であり、または、伸びの程度を規定するパラメータｈ／（Ｒ−ｒ）が４を超える高い加工度であると、成形が可能であってもいたずらに成形段数が増加したり、または加工硬化に伴い板の伸び限界に達し、板破断する問題が生じたりする。よって、本発明では、対象とする２ピース缶体の加工度は、０．１≦ｒ１／Ｒ、かつ、ｈ／（Ｒ−ｒ）≦４と規定した。
以上の結果をまとめると、本発明が対象とする２ピース缶体は下記を満足する２ピース缶体とする。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
なお、本発明が対象とする多段成形とは、絞り加工、ＤＩ加工、縮径加工のうちのいずれかの加工またはこれらを組み合わせた加工である。縮径加工を含む場合は、最終成形体の寸法ｒ１は、ｒ＞ｒ１である。縮径加工を含まない場合は、最終成形体の寸法はｒ＝ｒ１（ｒ、ｒ１は最終成形体の缶径）である。
【００１８】
次いで、本発明のラミネート鋼板に用いられる下地の金属板について、説明する。
本発明のラミネート鋼板に用いられる下地の金属板は鋼板である。そのため、アルミニウムなどに比較して安価であり、経済性に優れる。好適な鋼板としては、一般的なティンフリースチールやぶりきなどである。ティンフリースチールは、例えば、表面に付着量５０〜２００ｍｇ／ｍ２の金属クロム層と、金属クロム換算の付着量が３〜３０ｍｇ／ｍ２のクロム酸化物層を有することが好ましい。ぶりきは、０．５〜１５ｇ／ｍ２のめっき量を有するものが好ましい。板厚は、特に限定されないが、例えば、０．１５〜０．３０ｍｍの範囲のものを適用できる。また、経済性を考慮に入れなければ、本発明はアルミニウム素材にも単純に適用することができる。
【００１９】
次いで、本発明のラミネート鋼板を構成する樹脂層について、説明する。
【００２０】
加工度が高い２ピース缶体の成形加工においては、周方向の縮み変形、及び高さ方向の伸び変形によって、樹脂は缶高さ方向に配向しやすい傾向にある。そこで、樹脂層に求められる重要な特性としては、加工性、密着性の面からは缶体成形の間に配向し難く、結晶化しにくいことであり、一方、フィルム耐久性や強度の点からは缶体に成形された時には結晶化が進行していることが望ましく、このように相矛盾する物性が望まれる。
２ピース缶の缶体用ラミネート鋼板に使用される樹脂としては、樹脂の強度、加工性、耐久性等の点からは、ポリエチレンテレフタレートを主たる成分とする樹脂が適切であるが、ポリエチレンテレフタレート樹脂は加工により結晶化しやすく本発明のように特に高い加工が施される場合には配向結晶化して加工性を劣化させる。
一般に、配向、結晶化のコントロールは、共重合成分の変性量によって行われる。共重合成分が少ない場合は配向、結晶化が進行しやすく、一方、共重合成分が多い場合は配向、結晶化が進行しにくくなる。
しかし、本発明においては、高加工度の加工とともに、フィルム強度、耐久性が求められる。すなわち、缶体成形の間には配向、結晶化が起こりにくく、一方、缶体成形前の熱処理時には比較的結晶化しやすい樹脂構造が求められる。検討した結果、前記樹脂構造に対して、ラミネート鋼板におけるフィルム樹脂の配向が重要であることが明らかになった。すなわち、結晶化しにくい樹脂でも配向が高いほど結晶化しやすく、配向が少ないほど結晶化しにくい。そして、ポリエステル樹脂の共重合成分の比率と配向状態を適切に制御することにより、高加工度の加工と、熱処理によるフィルム強度、耐久性の両方が確保できることが判明した。なお、樹脂の配向は、ラミネート時の温度や冷却条件等によりコントロールされ、例えば、ラミネート温度が高いほど結晶化温度は高くなる傾向にあるが、その状態は熱分析の結晶化温度のピーク位置により知ることができる。その温度が低いほど配向が高く、高いほど配向は少ない。
以上の検討結果から、本発明においては、ラミネート鋼板を構成する樹脂層としては、ポリエステル樹脂層とし、ポリエステル樹脂中の共重合成分量を５ｍｏｌ％以上２０ｍｏｌ％以下と規定し、かつ、ポリエステル樹脂層の結晶化温度を１２０〜１４０℃と規定する。さらに、共重合成分としてはイソフタル酸またはシクロヘキサンジメタノールを使用し、特にイソフタル酸成分を含む樹脂が有望である。
共重合成分の比率が５ｍｏｌ％より低いと加工時の配向、結晶化が非常に進みやすいため、加工度が高い成型加工は不可能になる。一方、２０ｍｏｌ％を超えると本質的に配向、結晶化が非常に起こりにくくなるため、熱処理後においてもフィルム強度、耐久性が低く、またフィルムが柔軟になり傷付き性や耐薬品性が不十分となる。共重合成分としては、添加そのものによっても樹脂の強度、耐久性を十分に確保できる理由から、イソフタル酸またはシクロヘキサンジメタノールが適当であり、中でもフレーバーの吸収が少ないことから特に香り等が重要な内容物に対してはイソフタル酸の方が好ましい。
残部の重合成分は、ジエチレングリコールなど重合中に混入する成分や微量の添加成分を除き、テレフタル酸とエチレングリコールを主成分とするもので、上記共重合成分を除く９０ｍｏｌ％以上がテレフタル酸とエチレングリコールからなるものが樹脂の強度、加工性、耐久性等の点から最適である。
結晶化温度については、１２０℃より低いと非常に結晶化しやすいため高加工度の加工ではフィルム樹脂にクラックやピンホールが発生する。一方、１４０℃より高い場合は結晶化スピードが非常に遅いため、１５０℃以上の熱処理でも十分に結晶化せずフィルムの強度や耐久性が損なわれる。
さらに、本発明が対象とする高加工度の２ピース缶体の成形に樹脂層が追随する為には、ラミネート鋼板の樹脂層の初期の配向も重要であることが判明した。即ち、２軸延伸等で作成されたフィルムは面内で延伸方向に配向しているが、ラミネート後もこの配向が高い状態にあると、加工に追随できず、破断にいたることがある。このような観点から、面配向係数は０．０４以下が好ましい。面配向係数の高い２軸延伸フィルムを用いてこのようなラミネート鋼板を作成するには、ラミネート時の温度を十分に上げ配向結晶を融解してやればよい。もちろん樹脂の配向状態は上記規定の状態にあることが必要である。押出し法によって作製されたフィルムは、ほとんど無配向であるので、上記観点からは好適である。同様に、鋼板に直接溶融樹脂をラミネートするダイレクトラミネート法も同様の理由で好適となる。
【００２１】
次いで、本発明のラミネート鋼板について、説明する。
本発明のラミネート鋼板は、前述した金属板に前述したポリエステル樹脂層を少なくとも片面に有する。そして、本発明で規定するラミネート鋼板は、樹脂層中に顔料や滑剤、安定剤などの添加剤を加えて用いても良いし、本発明で規定する樹脂層に加えて他の機能を有する樹脂層を上層または下地鋼板との中間層に配置しても良い。
樹脂層の厚みが厚くなると内部応力の増大が大きく、剥離性は厳しくなるが、本発明で規定する樹脂層では厚い樹脂層であっても好適に用いることができる。樹脂厚は加工程度やその他要求特性に応じて適宜選択すればよいが、例えば、１０μｍ以上５０μｍ以下のものが好適に使用できる。特に２０μｍ以上の樹脂層が厚い範囲においては、本発明の効果の寄与が大きい領域であり好ましい。
鋼板への樹脂のラミネート方法は特に限定されない。２軸延伸フィルム、あるいは無延伸フィルムを熱圧着させる熱圧着法、Ｔダイなどを用いて鋼板上に直接樹脂層を形成させる押し出し法など適宜選択することができる。いずれの方法でも十分な効果が得られることが確認されている。
【００２２】
次いで、本発明の２ピース缶体について、説明する。
本発明の２ピース缶体は、上述したラミネート鋼板からなる円状板を多段成形し、下記式を満足するように成形体に加工することにより得られる。
ｒ１≦ｒ、かつ、０.１≦ｒ１／Ｒ≦０.２５、かつ、１.５≦ｈ／（Ｒ−ｒ）≦４
ただし、ｈ：２ピース缶の缶体高さ、ｒ：最大半径、ｒ１：最小半径、Ｒ：缶体と重量が等価となる成形前の円状ラミネート鋼板の半径
本発明で規定する高加工度の２ピース缶体を成型加工する場合、加工条件や樹脂種によっては密着力の低下が生じる場合がある。したがって、缶体の用途や仕様に応じて必要な密着力を確保する必要があり、この場合、最終成形体に加工するまでの成形加工の途中段階で、成形体をその温度が１５０℃以上ポリエステル樹脂の融点以下となるように加熱する熱処理を少なくとも１回行うことが有効である。
この熱処理は、加工によって生じる内部応力を緩和する為のものであるが、内部応力を緩和することで密着性を高める効果がある。即ち、本発明で定める高加工度の缶体は、樹脂層において歪の程度が大きく、大きな内部応力が生じやすい傾向にある。その結果、この内部応力を駆動力として樹脂層の剥離が生じてしまう。そこで、前述のように成形加工の途中段階で適切な熱処理を施すことで、その内部応力が緩和され、密着力の低下が抑制できる。また、この熱処理を行うことによって樹脂の配向結晶化が進んで樹脂層の強度、耐久性を向上させるため、その条件は樹脂の組成、構造により変化する。缶体の加工性、耐久性等の性能から適切な条件を判断すればよい。
熱処理温度がポリエステル樹脂の融点以下の方が、表層の美観を保ち易く、樹脂が他の接触物に付着したりする等を回避し易い。一方、熱処理温度の下限は、内部応力緩和の効率を考慮して定められたものである。即ち、ポリエステル樹脂のガラス転移点（Ｔｇ）以上の温度の方が内部応力の緩和が進み易い。この観点から下限温度は１５０℃が好ましい。処理時間が問題となり、生産性が悪化する場合は、１７０℃以上が好ましい。
また、加工度が高い２ピース缶体を成型加工する場合では、熱処理後にも加工が必要な場合があり、そのような場合には、熱処理のタイミングを定める必要がある。
熱処理を行うタイミングは、中間段階の成形体の高さｈ、最大半径ｒ、最小半径ｒ１（ｒとｒ１が同じ場合を含む）が、最終成形体の開口部先端に対応する絞り加工前の円状板位置の半径Ｒに対して、０．２≦ｒ１／Ｒ≦０．５、かつ１．５≦ｈ／（Ｒ−ｒ）≦２．５の関係を満足する成形加工の段階で行うのが好ましい。
熱処理のタイミングを上記のように定めたのは、加工度が前記範囲にあると熱処理が最も効果的に行なわれるからである。即ち、加工度が緩やかな段階で熱処理を行うのは、該樹脂の内部応力が高くない段階での内部応力緩和であるため前述の効果が小さい。また、加工度が高すぎる段階で熱処理を行うのは、該樹脂の密着力が落ちてその結果として、剥離が生じてしまう可能性があるため、遅きに失する場合がある。このような観点から、熱処理の好ましいタイミングの目安として、加工度の上限と下限を前記のように定めた。
熱処理は、図１の製造工程の工程Ａおよび工程Ｄのいずれか一方で、または、両方で行うことができる。上述の熱処理のタイミングに関し、ｒとｒ１が同じ場合を含むのは、縮径加工を含む缶の製造工程において、工程Ａで熱処理を行う場合が含まれることがあり、あるいは縮径加工を含まない缶の製造工程では、ｒとｒ１が同じ径になるためである。熱処理は、内部応力緩和の必要性に応じて、最終成形体に成形加工されるまでの間の途中段階で複数回行ってもよい。
【００２３】
熱処理の方法については、特に限定されるものではない。電気炉、ガスオーブン、赤外炉、インダクションヒーターなどで同様の効果が得られることが確認されている。また、加熱速度、加熱時間、冷却時間は内部応力の緩和によるプラス効果と配向結晶化によるマイナス効果の双方を考慮して適宜選択すればよい。通常、加熱速度は速いほど効率的であり、加熱時間の目安は１５秒〜６０秒程度であるが、この範囲に限定されるものでない。また、冷却時間が速い方が、球晶の発生を避けやすいので好ましい。
【実施例１】
【００２４】
以下、本発明の実施例について説明する。
「ラミネート鋼板の作製」
厚さ０．２０ｍｍのＴ４ＣＡのティンフリースチール（金属Ｃｒ層：１２０ｍｇ／ｍ２、Ｃｒ酸化物層：金属Ｃｒ換算で１０ｍｇ／ｍ２）を下地原板として用い、この原板に対して、詳細を下記に示すフィルムラミネート法（フィルム熱圧着法）、あるいはダイレクトラミネート法（直接押し出し法）を用いて種々の樹脂層を形成させた。フィルム樹脂については、カネボウ合繊社およびイーストマンケミカル社製樹脂ペレットを用い、表１に示す組成となるように適宜樹脂を混合して、通常の方法で単層の無延伸または２軸延伸のフィルムを作製した。フィルムラミネートについては、各フィルムを上記原板の両面に各々厚さ２５μｍのフィルムをラミネートして、ラミネート鋼板を作製した。
フィルム熱圧着法１
２軸延伸法で作製したフィルムを、鋼板を樹脂の融点＋１０℃まで加熱した状態で、ニップロールにて熱圧着し、次いで７秒以内に水冷によって冷却した。
フィルム熱圧着法２
無延伸フィルムを、鋼板を樹脂の融点＋１０℃まで加熱した状態でニップロールにて熱圧着し、次いで７秒以内に水冷によって冷却した。
直接押し出し法
樹脂ペレットを押し出し機にて混練、溶融させ、Ｔダイより、走行中の鋼板上に被覆し、次いで樹脂被覆された鋼板を８０℃の冷却ロールにてニップ冷却させ、更に、水冷によって冷却した。
【００２５】
得られたラミネート鋼板に対して、ラミネートフィルムの結晶化温度および面配向係数を以下のようにして算出した。得られた結果を表1に示す。
【００２６】
「結晶化温度の測定」
示差走査熱量計（ＤＳＣ）を用い、０℃から２８０℃まで、１０℃/分の昇温速度で温度を上げていき、１００〜２００℃の間にある発熱ピーク（結晶化ピーク）のピーク温度によって、配向状態を評価した。
【００２７】
「面配向係数の測定」
アッベ屈折計を用い、光源はナトリウムＤ線、中間液はヨウ化メチレン、温度は２５℃の条件で屈折率を測定して、フィルム面の縦方向の屈折率Ｎｘ、フィルム面の横方向の屈折率Ｎｙ、フィルムの厚み方向の屈折率Ｎｚを求め、下式から面配向係数Ｚｓを算出した。
面配向係数（Ｎｓ）＝（Ｎｘ＋Ｎｙ）／２−Ｎｚ
【００２８】
【表１】
2008105724.tif 000003
【００２９】
「缶体成形」
上記により得られた種々のラミネート鋼板を用いて、図１に示す製造工程に準じて、以下の手順で２ピース缶体（最終成形体）を作製した。なお、成形加工するにあたっては、中間成形体（工程Ｃ）及び最終成形体（工程Ｄ）は表２に示すの形状、加工度で行った。また、工程Ａの絞り加工は５段階で行い、工程Ｄの縮径加工は７段階で行った。熱処理は工程Ａ〜工程Ｄの間の途中の中間工程で行い、赤外線式加熱炉を用いて缶体を加熱し、熱処理終了後水冷した。熱処理のタイミング（熱処理実施時の缶体の加工度）及び熱処理条件を表３に示す。
缶体成型手順
１）ブランキング（ブランクシートの直径：６６〜９４ｍｍφ）
２）絞り加工及びしごき加工（工程Ａ）
５段の絞り加工にて、缶体の半径ｒ、高さｈが、ｒ／Ｒ：０．１８〜０．５５、ｈ／（Ｒ−ｒ）：０．１５〜３．００の範囲の缶体（中間成形体）を作製した。また、所望の缶体を作製するために、適宜、しごき加工も併用した。
３）缶底部のドーム形状加工（工程Ｂ）
缶底部に、深さ６ｍｍの半球状の張り出し加工を行った。
４）トリム加工（工程Ｃ）
缶上端部を２ｍｍほどトリムした。
５）円筒上部の縮径加工（工程Ｄ）
円筒上部に縮径加工を施し、具体的には、内面テーパ形状のダイに開口端部を押し当てて縮径を行うダイネック方式にて実施し、表２に示した最終的な缶体形状の缶体を作製した。
【００３０】
【表２】
2008105724.tif 000004
【００３１】
表２において、最終成形体（工程Ｄ）のｈ、ｒ、ｒ１、ｈａ、ｈｃ、Ｒは、各々最終成形体の開口端部までの高さ、缶体の半径、ネック形状部の半径、缶体の高さ、ネック形状部の高さ、最終成形体と重量が等価となる成形前の円状板ブランクの半径である。また、円状板ブランクの半径Ｒは、以下のようにして求めた。成形前のブランクシートの重量及びトリム工程後の最終成形体の重量を測定し、この測定結果に基づき、最終成形体と重量が等価となる成形前ブランクシートの半径を求め、この半径を最終成形体と重量が等価となる成形前の円状板ブランクの半径Ｒとした。
【００３２】
以上により作製した缶体に対して、缶体の樹脂層の加工性、耐食性を以下のようにして評価した。評価結果を表３に併せて示す。
【００３３】
「フィルム加工性試験」
（１）密着性試験
缶体を、周方向の巾が１５ｍｍになるように缶高さ方向に略長方形に剪断し、その缶高さ方向で底面から１０ｍｍの位置を、周方向に直線状に、鋼板のみを剪断した。結果、剪断位置を境に缶高さ方向底面側に１０ｍｍ部分と残余の部分からなる試験片が作成された。１０ｍｍの部分に巾１５ｍｍ、長さ６０ｍｍの鋼板を繋ぎ（溶接）、６０ｍｍ鋼板部分を持って、残余部分のフィルムを破断位置から１０ｍｍほど剥離させる。フィルムを剥離した部分と６０ｍｍ鋼板部分を掴みしろとして１８０°方向にピール試験を実施した。測定されたピール強度の最小値を密着性の指標とした。
（評価）
４Ｎ／１５ｍｍ未満：×
４Ｎ／１５ｍｍ以上、６Ｎ／１５ｍｍ未満：○
６Ｎ／１５ｍｍ以上：◎
（２）フィルム欠陥評価
缶上端より１０ｍｍの位置を中心に、１５ｍｍφの小窓を開けたシールを貼り、測定面積が１５ｍｍφとなるようにした。次に、小窓部分を電解液（ＫＣｌ：５％溶液、温度は常温）に浸し、鋼板と電解液間に６．２Ｖの電圧をかけた。この時測定される電流値に応じて下記のように評価した。
（評価）
０．０１ｍＡ超：×
０．００１ｍＡ超、０．０１ｍＡ以下：△
０．０００１ｍＡ超、０．００１ｍＡ以下：○
０．０００１ｍＡ以下：◎
「耐食性評価」
缶体の鋼板に通電できるように缶体表面フィルムにやすりで傷をつける。缶内に電解液（ＮａＣｌ１％溶液、温度２５℃）に注ぎ缶口まで満たし、その後缶体と電解液間に６．２Ｖの電圧を付与した。この時測定される電流値に応じて下記のように評価した。
「電流値」
１ｍＡ超：×
０．０１ｍＡ超、０．１ｍＡ以下：△
０．００１ｍＡ超、０．０１ｍＡ以下：○
０．００１ｍＡ以下：◎
【００３４】
【表３】
2008105724.tif 000005
【００３５】
表3より、本発明例である缶体Ｃ１〜Ｃ２８は、フィルム加工性、耐食性ともに良好な値を示した。
一方、比較例であるＣ２９〜Ｃ３３は、結晶化温度が本発明範囲外であり、さらに、一部の比較例では共重合成分の含有量が本発明範囲外であるため、耐食性が劣っている。さらに、一部の比較例では、耐食性に加え、フィルム加工性が劣っている。
【産業上の利用可能性】
【００３６】
本発明のラミネート鋼板を用いて成型加工することにより、高い加工度を有し、かつ、樹脂層の剥離と破断のない２ピース缶体が得られる。ゆえに、エアゾール缶のように絞りの加工度が高い缶に対して、本発明は好適に用いられる。
【図面の簡単な説明】
【００３７】
【図１】本発明の２ピース缶体の製造工程の一実施形態を示す図である。
【符号の説明】
【００３８】
１    円状ブランク
２    ストレート壁部分
３    ドーム形状部
４    ネック形状部
５    テーパ形状部
【図１】
2008105724.tif 000006